ПОЛИЭТИЛЕНЫ И СОПОЛИМЕРЫ ЭТИЛЕНА ДЛЯ ЭКСТРУЗИОННО-РАЗДУВНОЙ ПЛЕНКИ

1. Полиэтилен, имеющий Mw в диапазоне от около 70000 до около 200000 г/моль; соотношение Mz/Mw в диапазоне от около 1,8 до около 20; параметр ИШ (интегральная ширина) в диапазоне от около 0,92 до около 1,05; и параметр CY-a (Carreau-Yasuda ширина) в диапазоне от около  0,2 до около 0,3.
2. Промышленное изделие, содержащее полиэтилен  по п. 1.
3. Полиэтилен по п. 1, отличающийся тем, что Мw находится в диапазоне от около 80000 до около 160000 г/моль; соотношение Mz/Mw находится в диапазоне от около 1,9 до около 8; и параметр ИШ находится в диапазоне от около 0,94 до около 1,03.
3
4. Полиэтилен по п. 3, отличающийся тем, что полиэтилен имеет показатель текучести расплава в диапазоне от около 0,5 до около 5 г/10 мин; плотность в диапазоне от около 0,90 до около 0,93 г/см.
5. Полиэтилен по п. 4, отличающийся тем, что полиэтилен характеризуется унимодальным молекулярно-массовым распределением; и  полиэтилен содержит сополимер этилена/1-бутена, сополимер этилена/1-гексена, сополимер этилена/1-октена или их комбинацию.
6. Промышленное изделие, содержащее полиэтилен по п. 5.
3
7. Полиэтилен по п. 1, отличающийся тем, что полиэтилен имеет показатель текучести расплава в диапазоне от около 0,5 до около 2,5 г/10 мин; и плотность в диапазоне от около 0,905 до около 0,925 г/см.
8. Полиэтилен по п. 7, отличающийся тем, что полиэтилен имеет соотношение Mw/Mn в диапазоне от около 2,4 до около 4; и соотношение Mz/Mw находится в диапазоне от около 2,2 до около 7;.
9. Полиэтилен по п. 1, отличающийся тем, что полиэтилен имеет Mp в диапазоне от около 70000 до около 120000 г/моль; и Mn в диапазоне от около 25000 до около 60000 г/моль.
3
10. Полиэтилен по п. 9, отличающийся тем, что полиэтилен имеет вязкость при нулевом сдвиге в диапазоне от около 3000 до около 50000 Па·с; и плотность в диапазоне от около 0,91 до около 0,925 г/см.
11. Промышленное изделие, содержащее полиэтилен по п. 10.
12. Изделие по п. 11, отличающееся тем, что полиэтилен характеризуется унимодальным молекулярно-массовым распределением.
13. Экструзионно-раздувная пленка, содержащая полиэтилен по п. 1, отличающаяся тем, что пленка имеет среднюю толщину в диапазоне от около 0,5 до около 8 мил.
14. Экструзионно-раздувная пленка, содержащая полиэтилен, имеющий Mw в диапазоне от около 70000 до около 200000 г/моль; соотношение Mz/Mw в диапазоне от около 1,8 до около 20; и параметр ИШ в диапазоне от около 0,92 до около 1,05; где пленка имеет мутность, равную около 6% или менее.
3
15. Экструзионно-раздувная пленка по п. 14, отличающаяся тем, что полиэтилен имеет показатель текучести расплава в диапазоне от около 0,5 до около 5 г/10 мин; плотность в диапазоне от около 0,90 до около 0,93 г/см; и соотношение Mw/Mn в диапазоне от около 2,4 до около 4.
16. Экструзионно-раздувная пленка по п. 14, отличающаяся тем, что полиэтилен содержит сополимер этилена/1-бутена, сополимер этилена/1-гексена, сополимер этилена/1-октена или их комбинацию.
17. Экструзионно-раздувная пленка по п. 14, отличающаяся тем, что пленка имеет среднюю толщину в диапазоне от около 0,7 до около 2 мил; ударную прочность при падении заостренного груза равную около 300 г/мил или более; прочность на раздир по Эльмендорфу в продольном направлении в диапазоне от около 40 до около 500 г/мил; и прочность на раздир по Эльмендорфу в поперечном направлении в диапазоне от около 350 до около 800 г/мил.
18. Экструзионно-раздувная пленка по п. 17, отличающаяся тем, что пленка имеет усадку в продольном направлении в диапазоне от около 65 до около 90%; и усадку в поперечном направлении в диапазоне от около 2 до около 30%; и полиэтилен содержит сополимер этилена/1-бутена, сополимер этилена/1-гексена, сополимер этилена/1-октена или их комбинацию.
3
19. Полиэтилен, имеющий Mw в диапазоне от около 70000 до около 200000 г/моль; соотношение Mz/Mw в диапазоне от около 1,8 до около 20; параметр ИШ в диапазоне от около 0,92 до около 1,05; и плотность в диапазоне от около 0,90 до около 0,93 г/см.
20. Полиэтилен по п. 19, отличающийся тем, что полиэтилен имеет соотношение Mw/Mn в диапазоне от около 2,3 до около 6; соотношение Mz/Mw в диапазоне от около 2,0 до около 8; и полиэтилен содержит сополимер этилена/1-бутена, сополимер этилена/1-гексена, сополимер этилена/1-октена или их комбинацию.
3
21. Полиэтилен по п. 20, отличающийся тем, что плотность составляет в диапазоне от около 0,91 до около 0,925 г/см.